"重合単位として、a25~85重量のアクリル酸、b10~60重量のN-ビニルピロリドン、c0.3~10重量の少なくとも1種のカチオン性モノマー、d1~6重量の少なくとも1種の化合物d1またはd2:[式中、アルキレンオキシド単位は順不同であり、kおよびlは互いに独立して0~1000の整数であり、kとlの和は少なくとも5であり、R8は水素またはC1~C4アルキルであり、R9はC8~C30アルキル、C8~C30アルケニルまたはC8~C30アルキルアリールであり、XはOまたは式:NR10ここで、R10はH、アルキル、アルケニル、シクロアルキル、ヘテロシクロアルキル、アリールまたはヘタリールであるで示される基である]、e0.01~2重量の少なくとも1種の架橋剤、f0.2~5重量の少なくとも1種の、式I:[式中、は、ラジカル重合性α,β-エチレン性不飽和二重結合を有する基との結合部位であり、RaはHまたはC1~C4アルキルであり、RbはHまたはC1~C4アルキルであり、即ちRaおよびRbは共にCH21~4であり、RcはHまたはC1~C30アルキルである]で示される基を有する更なるモノマー、g0~30重量の、a~fとは異なる更なるモノマーを、a~gの合計が100重量となるように含んでなるポリマー。少なくとも1種のカチオン性モノマーcが、一般式II:[式中、R5~R7は互いに独立して水素、C1~C4アルキルまたはフェニルである]で示されるビニルイミダゾール化合物から選択される、請求項1に記載のポリマー。少なくとも1種のカチオン性モノマーcがN-ビニルイミダゾールである、請求項2に記載のポリマー。少なくとも1種のモノマーfが、一般式Ia:[式中、R1はHまたはCH3であり、R、R’は互いに独立してHまたは有機基であるか、或いは互いに結合していてもよく、GはOまたはNHである]で示される化合物から選択される、請求項1~3のいずれかに記載のポリマー。少なくとも1種のモノマーfがウレイドメタクリレートである、請求項1~4のいずれかに記載のポリマー。少なくとも1種のモノマーgが、メタクリル酸、α,β-エチレン性不飽和モノカルボン酸およびジカルボン酸とC1~C8アルカノールとのエステル、およびそれらの混合物から選択される、請求項1~5のいずれかに記載のポリマー。少なくとも1種のモノマーgが、メタクリル酸、C1~C6メタアクリレート、およびそれらの混合物から選択される、請求項6に記載のポリマー。少なくとも1種の化合物d1が、C8~C22アルキル基で終端したポリエーテルメタアクリレートから選択される、請求項1~7のいずれかに記載のポリマー。化合物a対cのモル比が少なくとも4:1である、請求項1~8のいずれかに記載のポリマー。重合単位として、a65~75重量のアクリル酸、b10~25重量のN-ビニルピロリドン、c0.5~2重量のN-ビニルイミダゾール、d1~6重量のC16~C18PEG-25メタクリレート、e0.5~1.5重量の少なくとも1種の架橋剤、f0.5~2重量のウレイドメタクリレート、g1~6重量のメタクリル酸および/または1~6重量のメチルメタクリレートを、a~gの合計が100重量となるように含んでなる、請求項1~9のいずれかに記載のポリマー。請求項1~10のいずれかに記載のポリマーを含んでなる化粧用組成物。請求項1~10のいずれかに記載のポリマーを水性組成物に添加することを含む、水性組成物の粘度の調整方法。既に知られ市販されている化粧用組成物用の多くのポリマー増粘剤が存在するが、化粧用組成物に容易に配合できると同時に、特に5~9、好ましくは6~8の範囲のpH値において迅速に増粘でき、良好なフィルム形成特性およびヘアセット特性を有する増粘剤がなお求められている。更に、同程度の高い塩含量の容認と組み合わせたそのような化粧用組成物の長期安定性は、現在のポリマー増粘剤に求められている特性である。それ以外の求められている特性は、透明なゲルを生成できること、粒子、エマルションおよびフォームについての安定化特性、広範なpH範囲における安定性、過酸化物適合性、剪断応力、低温での加工性、および他成分との広範な適合性である。意外なことに、これらの課題は、重合単位として、a25~85重量のアクリル酸、b10~60重量のN-ビニルピロリドン、c0.5~10重量の少なくとも1種のカチオン性モノマー、d1~6重量の少なくとも1種の化合物d1またはd2:[式中、アルキレンオキシド単位は順不同であり、kおよびlは互いに独立して0~1000の整数であり、kとlの和は少なくとも5であり、R8は水素またはC1~C4アルキル、好ましくはメチルであり、R9はC8~C30アルキル、C8~C30アルケニルまたはC8~C30アルキルアリールであり、XはOまたは式:NR10ここで、R10はH、アルキル、アルケニル、シクロアルキル、ヘテロシクロアルキル、アリールまたはヘタリールであるで示される基である]、e0.01~2重量の少なくとも1種の架橋剤、f0.2~5重量の少なくとも1種の、式I:[式中、は、ラジカル重合性α,β-エチレン性不飽和二重結合を有する基との結合部位であり、RaはHまたはC1~C4アルキルであり、RbはHまたはC1~C4アルキルでり、即ちRaおよびRbは共にCH21~4であり、RcはHまたはC1~C30アルキルである]で示される基を有する更なるモノマー、g0~30重量の、a~fとは異なる更なるモノマーを、a~gの合計が100重量となるように含んでなるポリマーによって解決されることが見出された。本発明において、用語アルキルは、直鎖および分岐アルキル基を包含する。適当な短鎖アルキル基は、例えば、直鎖または分岐のC1~C7アルキル基、好ましくはC1~C6アルキル基、特に好ましくはC1~C4アルキル基である。これらはとりわけ、メチル、エチル、プロピル、イソプロピル、n-ブチル、2-ブチル、sec-ブチル、tert-ブチル、n-ペンチル、2-ペンチル、2-メチルブチル、3-メチルブチル、1,2-ジメチルプロピル、1,1-ジメチルプロピル、2,2-ジメチルプロピル、1-エチルプロピル、n-ヘキシル、2-ヘキシル、2-メチルペンチル、3-メチルペンチル、4-メチルペンチル、1,2-ジメチルブチル、1,3-ジメチルブチル、2,3-ジメチルブチル、1,1-ジメチルブチル、2,2-ジメチルブチル、3,3-ジメチルブチル、1,1,2-トリメチルプロピル、1,2,2-トリメチルプロピル、1-エチルブチル、2-エチルブチル、1-エチル-2-メチルプロピル、n-ヘプチル、2-ヘプチル、3-ヘプチル、2-エチルペンチル、1-プロピルブチル、オクチルを包含する。適当な長鎖C8~C30アルキル基およびC8~C30アルケニル基は、直鎖および分岐のアルキル基およびアルケニル基である。本発明において好ましいものは、必要に応じて付加的にモノ、ジまたはポリ不飽和であってよい、天然または合成の脂肪酸および脂肪アルコールにおいて並びにオキソアルコールにおいても存在するような主に直鎖のアルキル基である。これらは例えば、n-ヘキシルエン、n-ヘプチルエン、n-オクチルエン、n-ノニルエン、n-デシルエン、n-ウンデシルエン、n-ドデシルエン、n-トリデシルエン、n-テトラデシルエン、n-ペンタデシルエン、n-ヘキサデシルエン、n-ヘプタデシルエン、n-オクタデシルエン、n-ノナデシルエン、アラキニルエン、ベヘニルエン、リグノセリニルエン、メリシニルエンを包含する。シクロアルキルは、好ましくはC5~C8シクロアルキル、例えば、シクロペンチル、シクロヘキシル、シクロヘプチルまたはシクロオクチルである。アリールは、非置換および置換アリール基を包含し、好ましくは、フェニル、トリル、キシリル、メシチル、ナフチル、フルオレニル、アントラセニル、フェナントレニル、ナフタセニル、特に、フェニル、トリル、キシリルまたはメシチルである。以下において、アクリル酸およびメタクリル酸に由来する化合物はしばしば、アクリル酸に由来する化合物にメタを付けて短縮して称することもある。モノマーa:アクリル酸本発明の1つの態様では、ポリマーは、重合単位として、25~85重量のアクリル酸を含んでなる。本発明の別の態様では、ポリマーは、重合単位として、40~60重量のアクリル酸を含んでなる。本発明の好ましい態様では、ポリマーは、重合単位として、65~75重量のアクリル酸を含んでなる。モノマーb:N-ビニルピロリドン本発明の1つの態様では、ポリマーは、重合単位として、10~60重量のN-ビニルピロリドンを含んでなる。本発明の別の態様では、ポリマーは、重合単位として、20~50重量のN-ビニルピロリドンを含んでなる。本発明の更に別の態様では、ポリマーは、重合単位として、10~25重量のN-ビニルピロリドンを含んでなる。モノマーc:カチオン性モノマー本発明のポリマーは、重合単位として、0.3~10重量の少なくとも1種のカチオン性モノマーを含んでなる。本発明において、用語カチオン性モノマーとは、カチオン電荷を有するモノマー、或いは酸を用いたプロトン化またはアルキル化剤を用いた四級化のいずれかによってカチオン帯電できる基好ましくはアミン基を有するモノマーを意味する。換言すると、用語カチオン性モノマーは、カチオン帯電モノマー、およびカチオン帯電できるモノマーを示すために使用できる。本発明の1つの態様では、モノマーcは、1α,β-エチレン性不飽和モノカルボン酸およびジカルボン酸とアミノアルコールとのエステル、2α,β-エチレン性不飽和モノカルボン酸およびジカルボン酸と、少なくとも1個の第一級または第二級アミノ基を有するジアミンとのアミド、3N,N-ジアリルアミン、N,N-ジアリル-N-アルキルアミンおよびそれらの誘導体、4ビニル置換およびアリル置換窒素複素環化合物、5ビニル置換およびアリル置換複素環式芳香族化合物、および6それらの混合物から選択される化合物の少なくとも1種を含んでなる。前記モノマーの全てにおいて、適当なアミン窒素は、モノアルキル化またはジアルキル化されていてよい。本発明の1つの態様では、好ましいモノマーcは、N,N-ジメチルアミノメチルメタアクリレート、N,N-ジメチルアミノエチルメタアクリレート、N,N-ジエチルアミノエチルメタアクリレート、N,N-ジメチルアミノプロピルメタアクリレート、N,N-ジエチルアミノプロピルメタアクリレートおよびN,N-ジメチルアミノシクロヘキシルメタアクリレートである。本発明の1つの態様では、N,N-ジメチルアミノエチルメタアクリレートが好ましい。本発明の別の態様では、好ましいモノマーcは、N-[tert-ブチルアミノエチル]メタアクリルアミド、N-[2-ジメチルアミノエチル]アクリルアミド、N-[2-ジメチルアミノエチル]メタクリルアミド、N-[3-ジメチルアミノプロピル]アクリルアミド、N-[3-ジメチルアミノプロピル]メタクリルアミド、N-[4-ジメチルアミノブチル]アクリルアミド、N-[4-ジメチルアミノブチル]メタクリルアミド、N-[2-ジエチルアミノエチル]アクリルアミド、N-[4-ジメチルアミノシクロヘキシル]アクリルアミドおよびN-[4-ジメチルアミノシクロヘキシル]メタクリルアミドである。本発明の1つの態様では、N-[3-ジメチルアミノプロピル]メタクリルアミドDMAPMAMが好ましい。特定の態様は、モノマーcとして、N-[3-ジメチルアミノプロピル]メタアクリルアミドを含んでなるポリマーに関する。別の態様では、モノマーcは、N-[3-ジメチルアミノプロピル]メタアクリルアミドからなる。本発明の別の態様では、好ましいモノマーcは、N,N-ジアリルアミンおよびN,N-ジアリル-N-アルキルアミンである。本発明の別の態様では、好ましいモノマーcは、ビニルイミダゾールとは異なるビニル置換およびアリル置換窒素複素環化合物、例えば、2-ビニルピリジン、4-ビニルピリジン、2-アリルピリジンおよび4-アリルピリジンである。本発明の好ましい態様では、モノマーcは、カチオン性モノマーcとして、一般式II:[式中、R5~R7は互いに独立して水素、C1~C4アルキルまたはフェニルである]で示される少なくとも1種のN-ビニルイミダゾール化合物を含んでなる。一般式IIで示される化合物cの例を、以下の表1に示す。本発明の好ましい態様では、モノマーcは、N-ビニルイミダゾールおよびN-ビニルイミダゾール含有混合物から選択される。本発明の特に好ましい態様は、モノマーcがN-ビニルイミダゾールであるポリマーに関する。本発明の1つの態様では、ポリマーは、重合単位として、0.3~5重量の少なくとも1種のカチオン性モノマーcを含んでなる。本発明の別の態様では、ポリマーは、重合単位として、0.5~3重量の少なくとも1種のカチオン性モノマーcを含んでなる。本発明の更に別の態様では、ポリマーは、重合単位として、0.5~2重量の少なくとも1種のカチオン性モノマーcを含んでなる。本発明の1つの態様では、アクリル酸a対モノマーcのモル比は、少なくとも10:1である。本発明の別の態様では、アクリル酸a対モノマーcのモル比は、少なくとも20:1である。本発明の更に別の態様では、モノマーa対モノマーcのモル比は、少なくとも30:1である。本発明の更に別の態様では、モノマーa対モノマーcのモル比は、少なくとも40:1である。本発明の1つの態様では、モノマーa対モノマーcのモル比は、最大120:1である。本発明の別の態様では、モノマーa対モノマーcのモル比は、最大100:1である。本発明の別の態様では、モノマーa対モノマーcのモル比は、最大50:1である。本発明の好ましい態様では、モノマーa対モノマーcのモル比は、30:1~120:1の範囲、より好ましくは40:1~100:1の範囲である。本発明の別の態様では、モノマーa対モノマーcのモル比は、40:1~50:1の範囲である。好ましくは、モノマーcのカチオン性有機基および/またはカチオン性基は、窒素含有機、例えば、第一級、第二級および第三級アミノ基、第四級アンモニウム基である。窒素含有基は、好ましくは、第三級アミノ基または第四級アンモニウム基である。帯電カチオン性基は、酸を用いたプロトン化またはアルキル化剤を用いた四級化のいずれかによって、アミン窒素から生成することができる。酸は例えば、乳酸のようなカルボン酸、またはリン酸、硫酸および塩酸のような無機酸を包含する。アルキル化剤は例えば、C1~C4アルキルハライドまたは硫酸塩、例えば、塩化エチル、臭化エチル、塩化メチル、臭化メチル、硫酸ジメチルおよび硫酸ジエチルである。プロトン化または四級化は、好ましくは、重合後に実施する。本発明の1つの態様では、モノマーcは、実質的に四級化されていない状態で共重合され、重合後も四級化されていない状態のままである。本発明の別の態様では、モノマーcは、実質的に四級化されていない状態で共重合され、重合後に少なくとも部分的に四級化される。本発明の更に別の態様では、モノマーcは、実質的に四級化されていない状態で共重合され、重合後に完全に四級化される。モノマーcの実質的に四級化されていない状態とは、少なくとも90モル、好ましくは少なくとも95モル、より好ましくは少なくとも99モル、更に好ましくは少なくとも99.9モルのモノマーcが、重合後まで四級化されていないことを意味する。用語重合後とは、初期に重合性であったモノマー全体の最大1重量、好ましくは最大0.1重量、より好ましくは最大0.01重量、更に好ましくは最大0.001重量がなお重合性である、即ちなおモノエチレン性不飽和を有する時点を意味する。様々な実験上の理由の故に、意図的にプロトン化/四級化を実施しなくても、重合前または重合中に既にカチオン性である即ちプロトン化または四級化されているモノマーcが少量存在する可能性は常にある。モノマーd本発明のポリマーは、重合単位として、1~6重量の少なくとも1種の化合物d1またはd2を含んでなる。本発明の好ましい態様では、ポリマーは、重合単位として、2~4重量の少なくとも1種の化合物d1またはd2を含んでなる。式中、アルキレンオキシド単位は順不同であり、kおよびlは互いに独立して0~1000の整数であり、kとlの和は少なくとも5であり、R8は水素またはC1~C4アルキル、好ましくはメチルであり、R9はC8~C30アルキル、C8~C30アルケニルまたはC8~C30アルキルアリールであり、XはOまたは式:NR10ここで、R10はH、アルキル、アルケニル、シクロアルキル、ヘテロシクロアルキル、アリールまたはヘタリールであるで示される基である。本発明の1つの好ましい態様では、R8は、水素、メチル、エチル、n-プロピル、イソプロピル、n-ブチル、sec-ブチル、tert-ブチル、n-ペンチルまたはn-ヘキシル、特に好ましくは、水素、メチルまたはエチルである。R8がメチルであることが最も好ましい。本発明の1つの好ましい態様では、kは1~500、特に3~250の範囲の整数であり、lは0~100の範囲の整数である。本発明の1つの好ましい態様では、モノマーd1およびd2のR9は、n-オクチル、1,1,3,3-テトラメチルブチル、エチルヘキシル、n-ノニル、n-デシル、n-ウンデシル、トリデシル、ミリスチル、ペンタデシル、パルミチル、ヘプタデシル、オクタデシル、ノナデシル、アラキニル、ベヘニル、リグノセレニル、セロチニル、メリシニル、パルミトレイニル、オレイル、リノリル、リノレニル、ステアリル、ラウリルから選択される。本発明の特に好ましい態様では、モノマーd1およびd2のR9は、パルミチル、ヘプタデシル、オクタデシル、ノナデシル、アラキニル、ベヘニル、およびそれらの2種または3種の混合物から選択される。本発明の別の好ましい態様では、モノマーd1およびd2のR9は、偶数のアルキル残基例えばC16、C18、C20およびC22の2種および3種の混合物から選択される。式d1のXは、好ましくはOまたはNHである。適当なポリエーテルメタアクリレートd1は、例えば、メタアクリル酸とポリエーテルオールとの縮合生成物である。適当なポリエーテルオールは、エチレンオキシド、1,2-プロピレンオキシドおよび/またはエピクロロヒドリンとスターターアルコールR9-OHとの反応によって容易に調製することができる。アルキレンオキシドは、単独で、交互に、または混合物として使用することができる。ポリエーテルメタアクリレートd1は、それ自体で、または本発明のポリマーを調製するための混合物において使用することができる。本発明の1つの態様では、ポリマーは、重合単位として、C8~C22アルキル基で終端したポリエーテルメタアクリレートから選択される化合物d1の少なくとも1種を含んでなる。本発明の好ましいモノマーd1は、メタクリル酸と、エトキシル化度式d1におけるkが10~40、好ましくは20~30であるエトキシル化C16~C18アルキルアルコールとのエステルである。本発明の1つの態様では、モノマーd1は、メチルメタクリレートおよび/またはメタクリル酸との混合物として供給される。本発明の1つの好ましい態様では、市販品C18PEG1100MAPlex登録商標6877O、CAS番号:70879515APG1100MA、製造業者:Evonikを、少なくとも1種のモノマーd1として選択する。本発明の別の態様では、モノマーd1は、US3,708,445に記載されているように、第3欄第36~75行に記載されているアルコールおよび酸を用いて調製することができる。この特定のモノマーd1は、式:[式中、R8は水素またはメチルであり、kは5~80、好ましくは10~50の正の整数であり、R9はC8~15アルキル、またはアルキル基が8~20個の炭素原子を有するアルキルフェニル、好ましくはここで、R10はC8~20アルキルであるである]で示される。適当なアリルアルコールアルコキシレートd2は例えば、対応するポリエーテルオールによる塩化アリルのエーテル化生成物である。適当なポリエーテルオールは、エチレンオキシド、1,2-プロピレンオキシドおよび/またはエピクロロヒドリンと水またはスターターアルコールR9-OHとの反応によって容易に調製することができる。アルキレンオキシドは、単独で、交互に、または混合物として使用することができる。アリルアルコールアルコキシレートd2は、それ自体で、または本発明のポリマーを調製するための混合物において使用することができる。モノマーe本発明のポリマーは、共重合した状態で、0.01~2重量の少なくとも1種の架橋剤eを含んでなる。好ましい架橋剤は、少なくとも2個の重合性エチレン性不飽和非共役二重結合を有する化合物である。適当な架橋剤eは、例えば、少なくとも2価のアルコールの、メタアクリル酸エステル、アリルエーテルまたはビニルエーテルである。本発明において、母体アルコールのOH基は、完全にまたは部分的にエーテル化またはエステル化されていてよい。ただし、架橋剤は、少なくとも2個のエチレン性不飽和基を有する。母体アルコールの例は、二価アルコール、例えば、1,2-エタンジオール、1,2-プロパンジオール、1,3-プロパンジオール、1,2-ブタンジオール、1,3-ブタンジオール、2,3-ブタンジオール、1,4-ブタンジオール、ブト-2-エン-1,4-ジオール、1,2-ペンタンジオール、1,5-ペンタンジオール、1,2-ヘキサンジオール、1,6-ヘキサンジオール、1,10-デカンジオール、1,2-ドデカンジオール、1,12-ドデカンジオール、ネオペンチルグリコール、3-メチルペンタン-1,5-ジオール、2,5-ジメチル-1,3-ヘキサンジオール、2,2,4-トリメチル-1,3-ペンタンジオール、1,2-シクロヘキサンジオール、1,4-シクロヘキサンジオール、1,4-ビスヒドロキシメチルシクロヘキサン、ヒドロキシピバリン酸ネオペンチルグリコールモノエステル、2,2-ビス4-ヒドロキシフェニルプロパン、2,2-ビス[4-2-ヒドロキシプロピルフェニル]プロパン、ジエチレングリコール、トリエチレングリコール、テトラエチレングリコール、ジプロピレングリコール、トリプロピレングリコール、テトラプロピレングリコール、3-チオペンタン-1,5-ジオール、および各々の場合に200~10000の分子量を有する、ポリエチレングリコール、ポリプロピレングリコールおよびポリテトラヒドロフランである。エチレンオキシドおよびプロピレンオキシドのホモポリマーの他に、エチレンオキシドまたはプロピレンオキシドのブロックコポリマー、或いは組み込まれたエチレンオキシド基およびプロピレンオキシド基を有するコポリマーを使用することもできる。3個以上のOH基を有する母体アルコールの例は、トリメチロールプロパン、グリセロール、ペンタエリスリトール、1,2,5-ペンタントリオール、1,2,6-ヘキサントリオール、トリエトキシシアヌル酸、ソルビタン、糖、例えば、スクロース、グルコース、マンノースである。多価アルコールは、エチレンオキシドまたはプロピレンオキシドとの反応後に、対応するエトキシレートまたはプロポキシレートとして使用することもできる。多価アルコールは、まず、エピクロロヒドリンとの反応によって、対応するグリシジルエーテルに変換することもできる。エチレングリコールジメタアクリレートおよびポリエチレングリコールジメタアクリレートが好ましい。別の適当な架橋剤eは、ビニルエステルまたは、一価不飽和アルコールとエチレン性不飽和C3~C6カルボン酸例えば、アクリル酸、メタクリル酸、イタコン酸、マレイン酸またはフマル酸とのエステルである。そのようなアルコールの例は、アリルアルコール、1-ブテン-3-オール、5-ヘキセン-1-オール、1-オクテン-3-オール、9-デセン-1-オール、ジシクロペンテニルアルコール、10-ウンデセン-1-オール、シンナミルアルコール、シトロネロール、クロチルアルコールまたはシス-9-オクタデセン-1-オールである。しかしながら、多塩基性カルボン酸例えば、マロン酸、酒石酸、トリメリット酸、フタル酸、テレフタル酸、クエン酸またはコハク酸を用いて一価不飽和アルコールをエステル化することもできる。別の適当な架橋剤eは、不飽和カルボン酸例えば、オレイン酸、クロトン酸、桂皮酸または10-ウンデセン酸と前記多価アルコールとのエステルである。適当な架橋剤eはまた、二重結合を少なくとも2個有する直鎖または分岐、線状または環状、脂肪族または芳香族の炭化水素、例えば、ジビニルベンゼン、ジビニルトルエン、1,7-オクタジエン、1,9-デカジエン、4-ビニル-1-シクロヘキセン、トリビニルシクロヘキサン、または200~20000の分子量を有するポリブタジエンである。二重結合は、脂肪族炭化水素の場合は共役していてはならない。架橋剤eとして、少なくとも二官能性のアミンの、アクリルアミド、メタクリルアミドおよびN-アリルアミンもまた適している。そのようなアミンは、例えば、1,2-ジアミノメタン、1,2-ジアミノエタン、1,3-ジアミノプロパン、1,4-ジアミノブタン、1,6-ジアミノヘキサン、1,12-ドデカンジアミン、ピペラジン、ジエチレントリアミンまたはイソホロンジアミンである。同様に、アリルアミンと、不飽和カルボン酸例えば、アクリル酸、メタクリル酸、イタコン酸、マレイン酸または先に記載した少なくとも二塩基性のカルボン酸とのアミドも適している。加えて、架橋剤eとして、トリアリルアミンおよびトリアリルモノアルキルアンモニウム塩、例えば、トリアリルメチルアンモニウムクロリドまたは硫酸メチルも適している。ウレア誘導体、少なくとも二官能性のアミド、シアヌレートまたはウレタンのN-ビニル化合物、例えば、ウレア、エチレンウレア、プロピレンウレアまたは酒石酸ジアミドのN-ビニル化合物、例えば、N,N’-ジビニルエチレンウレアまたはN,N’-ジビニルプロピレンウレアも適している。別の適当な架橋剤eは、ジビニルジオキサン、テトラアリルシランまたはテトラビニルシランである。前記化合物eの混合物を使用することも、もちろん可能である。本発明の1つの好ましい態様では、架橋剤eは、少なくとも1種のエチレングリコールジメタアクリレート、ポリエチレングリコールジメタアクリレート、ペンタエリスリトールトリアリルエーテル、メチレンビスアクリルアミド、N,N’-ジビニルエチレンウレア、トリアリルアミンおよびトリアリルモノアルキルアンモニウム塩である。本発明の1つの好ましい態様では、架橋剤eは、ペンタエリスリトールトリアリルエーテルPETAE、CAS番号:1471176であるか、ペンタエリスリトールトリアリルエーテルを含んでなる。モノマーf本発明のポリマーは、重合単位として、0.2~5重量の少なくとも1種の、式I:[式中、は、ラジカル重合性α,β-エチレン性不飽和二重結合を有する基との結合部位であり、RaはHまたはC1~C4アルキルであり、RbはHまたはC1~C4アルキルであり、即ちRaおよびRbは共にCH21~4であり、RcはHまたはC1~C30アルキルである]で示される基を有する更なるモノマーを含んでなる。好ましくは、少なくとも1種のモノマーfは、一般式Ia:[式中、R1はHまたはCH3であり、R、R’は互いに独立してHまたは有機基であるか、或いは互いに結合していてもよく、GはOまたはNHである]で示される化合物から選択される。本発明の1つの特に好ましい態様では、モノマーfは、ウレイドメタクリレートUMAとしても知られている2-2-オキソ-1-イミダゾリジニルエチルメタクリレートCAS番号:86261907:であるか、2-2-オキソ-1-イミダゾリジニルエチルメタクリレートを含んでなる。本発明の1つの態様では、ポリマーは、DE4301673その開示を引用してここに組み込むに記載されているような、ウレイドメタクリレートの合成の副生物、特にヒドロキシエチルエチレンウレアCAS番号:3699545およびN-メタクリロイルオキシエチル-N’-メタクリロイルエチレンウレアCAS番号:157312179に由来する構成単位を含有してもよい。本発明の好ましいポリマーは、重合単位として、0.5~2重量の2-2-オキソ-1-イミダゾリジニルエチルメタクリレートウレイドメタクリレート、UMAを含んでなる。モノマーg本発明のポリマーは、重合単位として、0~30重量の、a~fとは異なる更なるモノマーgを含んでなる。本発明の1つの態様では、ポリマーは、重合単位として、1~20重量のそのような更なるモノマーgを含んでなる。本発明の別の態様では、ポリマーは、重合単位として、1~10重量の更なるモノマーgを含んでなる。本発明の1つの態様では、少なくとも1種のモノマーgは、メチルメタアクリレート、エチルメタアクリレート、n-プロピルメタアクリレート、イソプロピルメタアクリレート、メチルエタクリレート、エチルエタクリレート、n-プロピルエタクリレート、イソプロピルエタクリレート、n-ブチルエタクリレート、tert-ブチルエタクリレート、イソブチルエタクリレート、n-ブチルメタアクリレート、tert-ブチルメタアクリレート、イソブチルメタアクリレート、sec-ブチルメタアクリレート、2-ペンチルメタアクリレート、3-ペンチルメタアクリレート、イソペンチルアクリレート、ネオペンチルアクリレート、n-オクチルメタアクリレート、1,1,3,3-テトラメチルブチルメタアクリレート、エチルヘキシルメタアクリレート、n-ノニルメタアクリレート、n-デシルメタアクリレート、n-ウンデシルメタアクリレート、トリデシルメタアクリレート、ミリスチルメタアクリレート、ペンタデシルメタアクリレート、パルミチルメタアクリレート、ヘプタデシルメタアクリレート、ノナデシルメタアクリレート、アラキニルメタアクリレート、ベヘニルメタアクリレート、リグノセレニルメタアクリレート、セロチニルメタアクリレート、メリシニルメタアクリレート、パルミトレイニルメタアクリレート、オレイルメタアクリレート、リノリルメタアクリレート、リノレニルメタアクリレート、ステアリルメタアクリレート、ラウリルメタアクリレート、フェノキシエチルアクリレート、4-t-ブチルシクロヘキシルアクリレート、シクロヘキシルメタアクリレート、ウレイドメタアクリレート、テトラヒドロフルフリルメタアクリレートおよびそれらの混合物からなる群から選択される。本発明の1つの好ましい態様は、少なくとも1種のモノマーgが、α,β-エチレン性不飽和モノおよびジカルボン酸とC1~C8アルカノールとのエステルから選択される、先に記載したようなポリマーである。少なくとも1種のモノマーgは、好ましくはC1~C6アルキルメタアクリレートから、より好ましくはC1~C4アルキルメタアクリレートから、例えば、メチルメタアクリレート、エチルメタアクリレート、n-プロピルメタアクリレート、イソプロピルメタアクリレート、メチルエタクリレート、エチルエタクリレート、n-プロピルエタクリレート、イソプロピルエタクリレート、n-ブチルエタクリレート、tert-ブチルエタクリレート、イソブチルエタクリレート、n-ブチルメタアクリレート、tert-ブチルメタアクリレート、イソブチルメタアクリレート、sec-ブチルメタアクリレートからなる群から選択される。本発明の1つの好ましい態様では、少なくとも1種のモノマーgは、メチルメタクリレート、エチルメタクリレート、n-プロピルメタクリレート、イソプロピルメタクリレート、n-ブチルメタクリレート、tert-ブチルメタクリレート、イソブチルメタクリレート、sec-ブチルメタクリレートおよびそれらの混合物からなる群から選択される。本発明の別の態様では、少なくとも1種のモノマーgは、一般式VI:[式中、R1は式:CH2=CR4-ここで、R4はHまたはC1~C4アルキルであるで示され、R2およびR3は互いに独立してH、アルキル、シクロアルキル、ヘテロシクロアルキル、アリールまたはヘタリールであるか、またはR2およびR3はそれらに結合している窒素原子と一緒に五員~八員窒素複素環を形成しているか、或いはR2は式:CH2=CR4-で示され、R1およびR3は互いに独立してH、アルキル、シクロアルキル、ヘテロシクロアルキル、アリールまたはヘタリールであるか、またはR1およびR3はそれらに結合しているアミド基と一緒に5~8個の環原子を有するラクタムを形成している]で示される化合物から選択され、モノマーa~fのいずれとも異なる。本発明の1つの態様では、好ましいモノマーgは、モノマーa~fのいずれとも異なるN-ビニルラクタムである。適当なモノマーgは、非置換N-ビニルラクタムおよび、例えば1個以上のC1~C6アルキル置換基例えば、メチル、エチル、n-プロピル、イソプロピル、n-ブチル、sec-ブチル、tert-ブチルなどを有してよい、N-ビニルラクタム誘導体である。これらは例えば、N-ビニルピペリドン、N-ビニルカプロラクタム、N-ビニル-5-メチル-2-ピロリドン、N-ビニル-5-エチル-2-ピロリドン、N-ビニル-6-メチル-2-ピペリドン、N-ビニル-6-エチル-2-ピペリドン、N-ビニル-7-メチル-2-カプロラクタム、N-ビニル-7-エチル-2-カプロラクタムおよびそれらの混合物を包含する。本発明の1つの態様では、好ましいモノマーgは、N-ビニルカプロラクタム、N-ビニルホルムアミド、アクリルアミド、N,N-ジメチルアクリルアミドまたはそれらの混合物である。本発明の別の態様では、適当なモノマーgは、モノマーa~fのいずれとも異なるメタアクリル酸のアミドである。そのようなアミドは、例えば、メタアクリルアミド、N-メチルメタアクリルアミド、N-エチルメタアクリルアミド、N-n-プロピルメタアクリルアミド、N-i-プロピルメタアクリルアミド、N-n-ブチルメタアクリルアミド、N-sec-ブチルメタアクリルアミド、N-tert-ブチルメタアクリルアミド、N-n-ペンチルメタアクリルアミド、N-n-ヘキシルメタアクリルアミド、N-n-ヘプチルメタアクリルアミド、N-n-オクチルメタアクリルアミド、N-tert-オクチルメタアクリルアミド、N-1,1,3,3-テトラメチルブチルメタアクリルアミド、N-エチルヘキシルメタアクリルアミド、N-n-ノニルメタアクリルアミド、N-n-デシルメタアクリルアミド、N-n-ウンデシルメタアクリルアミド、N-トリデシルメタアクリルアミド、N-ミリスチルメタアクリルアミド、N-ペンタデシルメタアクリルアミド、N-パルミチルメタアクリルアミド、N-ヘプタデシルメタアクリルアミド、N-ノナデシルメタアクリルアミド、N-アラキニルメタアクリルアミド、N-ベヘニルメタアクリルアミド、N-リグノセレニルメタアクリルアミド、N-セロチニルメタアクリルアミド、N-メリシニルメタアクリルアミド、N-パルミトレイニルメタアクリルアミド、N-オレイルメタアクリルアミド、N-リノリルメタアクリルアミド、N-リノレニルメタアクリルアミド、N-ステアリルメタアクリルアミド、N-ラウリルメタアクリルアミドである。本発明の更に別の態様では、適当なモノマーgは、2-ヒドロキシエチルアクリルアミド、2-ヒドロキシエチルメタクリルアミド、2-ヒドロキシエチルエタクリルアミド、2-ヒドロキシプロピルアクリルアミド、2-ヒドロキシプロピルメタクリルアミド、3-ヒドロキシプロピルアクリルアミド、3-ヒドロキシプロピルメタクリルアミド、3-ヒドロキシブチルアクリルアミド、3-ヒドロキシブチルメタクリルアミド、4-ヒドロキシブチルアクリルアミド、4-ヒドロキシブチルメタクリルアミド、6-ヒドロキシヘキシルアクリルアミド、6-ヒドロキシヘキシルメタクリルアミド、3-ヒドロキシ-2-エチルヘキシルアクリルアミドおよび3-ヒドロキシ-2-エチルヘキシルメタクリルアミドである。本発明の更に別の態様では、少なくとも1種のモノマーgは、酢酸ビニル、プロピオン酸ビニル、酪酸ビニル、エチレン、プロピレン、イソブチレン、ブタジエン、スチレン、α-メチルスチレン、アクリロニトリル、メタクリロニトリル、塩化ビニル、塩化ビニリデン、フッ化ビニル、フッ化ビニリデンおよびそれらの混合物から選択される。本発明の更に別の態様では、アクリル酸とは異なる少なくとも1種のモノマーgは、ラジカル重合性α,β-エチレン性不飽和二重結合および一分子につき少なくとも1個のアニオン性有機基および/またはアニオン性基を有するモノマーから選択される。そのようなモノマーgは、3~25個、好ましくは3~6個の炭素原子を有するモノエチレン性不飽和モノおよびジカルボン酸を包含し、それらは、塩または無水物として使用してもよい。それらの例は、メタクリル酸、エタクリル酸、α-クロロアクリル酸、クロトン酸、マレイン酸、無水マレイン酸、イタコン酸、シトラコン酸、メサコン酸、グルタコン酸、アコニット酸およびフマル酸である。そのようなモノマーgは、モノエチレン性不飽和C4~10好ましくはC4~6ジカルボン酸例えばマレイン酸の半エステル、例えばマレイン酸モノメチルも包含する。そのようなモノマーgは、モノエチレン性不飽和スルホン酸およびホスホン酸、例えば、ビニルスルホン酸、アリルスルホン酸、スルホエチルアクリレート、スルホエチルメタクリレート、スルホプロピルアクリレート、スルホプロピルメタクリレート、2-ヒドロキシ-3-アクリルオキシプロピルスルホン酸、2-ヒドロキシ-3-メタクリルオキシプロピルスルホン酸、スチレンスルホン酸、2-アクリルアミド-2-メチルプロパンスルホン酸、ビニルホスホン酸およびアリルホスホン酸も包含する。そのようなモノマーgは、前記酸の塩、特にナトリウム塩、カリウム塩およびアンモニウム塩、ならびにアミンとの塩も包含する。そのようなモノマーgは、それ自体または互いの混合物として使用してよい。これら全ての重量分率は、酸形態に関する。本発明の1つの態様では、成分gは、メタクリル酸、エタクリル酸、α-クロロアクリル酸、クロトン酸、マレイン酸、無水マレイン酸、フマル酸、イタコン酸、シトラコン酸、メサコン酸、グルタコン酸、アコニット酸、2-アクリルアミド-2-メチルプロパンスルホン酸、ビニルホスホン酸およびそれらの混合物から選択される。本発明の1つの好ましい態様では、少なくとも1種のモノマーgは、メタクリル酸、エタクリル酸、α-クロロアクリル酸、クロトン酸、マレイン酸、無水マレイン酸、フマル酸、イタコン酸、シトラコン酸、メサコン酸、グルタコン酸、アコニット酸およびそれらの混合物から選択される。本発明の1つの態様では、少なくとも1種のモノマーgは、メチルメタクリレートMMAであるか、またはメチルメタクリレートを含んでなる。本発明の別の態様では、少なくとも1種のモノマーgは、メタクリル酸MAAであるか、またはメタクリル酸を含んでなる。本発明の更に別の態様では、少なくとも1種のモノマーgは、メタクリル酸MAAおよびメチルメタクリレートMMAの混合物であるか、またはこの混合物を含んでなる。本発明の1つの態様では、モノマーdおよびgは、ポリマーを製造するために混合物として使用する。そのようなモノマーdおよびgの混合物は、例えば、エトキシル化25molEOC16~C18脂肪アルコールスペクトルのメタクリル酸エステルとメチルメタクリレートとを含有する混合物例えばPlex登録商標6877O、またはC16~C18EO25メタクリレートとメタクリル酸とを含有する混合物例えばLutencryl登録商標250である。本発明の1つの態様では、モノマーfおよびgは、ポリマーを製造するために混合物として使用する。そのようなモノマーfおよびgの混合物は、例えば、2-2-オキソ-1-イミダゾリジニルエチルメタクリレートおよびメチルメタクリレートを含有する混合物例えば、Plex登録商標6844O、メチルメタクリレート中25重量のN-2-メタクリロイルオキシエチルエチレンウレアである。以下の表は、本発明の4つのポリマーI~IVについてのモノマーa~gの例示的な組成範囲を示す。数は重量単位で示してあり、a~gの合計は100重量である。aはアクリル酸であり、bはN-ビニルピロリドンであり、cは好ましくはN-ビニルイミダゾールであり、dは好ましくはC16~C18PEG-25メタクリレート即ちモノマーdは式d1[式中、R8はメチル、Xは酸素、kは約25、lは0、R9はC16アルキルおよびC18アルキルの混合物である]で示されるであり、eは好ましくはペンタエリスリトールトリアリルエーテルPETAEであり、fは好ましくは、ウレイドメタクリレートUMAとしても知られている2-2-オキソ-1-イミダゾリジニルエチルメタクリレートCAS番号:86261907であり、gは好ましくはメチルメタクリレートおよび/またはメタクリル酸である。本発明の1つの態様は、重合単位として、a36~45重量のアクリル酸、b38~43重量のN-ビニルピロリドン、c2~4重量のN-ビニルイミダゾール、d3~5重量のC16~C18PEG-25メタクリレート、e0.4~0.8重量の少なくとも1種の架橋剤、好ましくはPETAE、f0.5~4重量のウレイドメタクリレート、g5~16重量の、a~eとは異なる更なるモノマー、好ましくはメタクリル酸およびメチルメタクリレートの混合物を、a~gの合計が100重量となるように含んでなるポリマーである。本発明の別の態様は、重合単位として、a55~65重量のアクリル酸、b20~30重量のN-ビニルピロリドン、c1~3重量のN-ビニルイミダゾール、d2~4重量のC16~C18PEG-25メタクリレート、e0.3~0.6重量の少なくとも1種の架橋剤、好ましくはPETAE、f1~3重量のウレイドメタクリレート、g6~12重量の、a~eとは異なる更なるモノマー、好ましくはメタクリル酸およびメチルメタクリレートの混合物を、a~gの合計が100重量となるように含んでなるポリマーである。本発明の更に別の態様は、重合単位として、a68~73重量のアクリル酸、b12~20重量のN-ビニルピロリドン、c0.5~3重量のN-ビニルイミダゾール、d2~4重量のC16~C18PEG-25メタクリレート、e0.3~0.6重量の少なくとも1種の架橋剤、好ましくはPETAE、f0.2~1.5重量のウレイドメタクリレート、g5~10重量の、a~eとは異なる更なるモノマー、好ましくはメタクリル酸およびメチルメタクリレートの混合物を、a~gの合計が100重量となるように含んでなるポリマーである。本発明の更に別の態様は、重合単位として、a75~85重量のアクリル酸、b8~15重量のN-ビニルピロリドン、c0.5~3重量のN-ビニルイミダゾール、d1~5重量のC16~C18PEG-25メタクリレート、e0.3~0.7重量の少なくとも1種の架橋剤、好ましくはPETAE、f0.2~1.5重量のウレイドメタクリレート、g1~7重量の、a~eとは異なる更なるモノマー、好ましくはメタクリル酸およびメチルメタクリレートの混合物を、a~gの合計が100重量となるように含んでなるポリマーである。沈澱重合本発明のポリマーは好ましくは、沈澱重合法によって製造する。従って、本発明は更に、重合が沈澱重合である、本発明のポリマーの製造方法を提供する。沈澱重合の特定の態様では、分解温度および/または特定の重合温度での半減期が互いに異なる少なくとも2種のラジカル開始剤を使用する。その結果、特に低い残留モノマー含量を有するコポリマーを得ることができる。このことは特に、ポリマーの沈澱終了前、好ましくはポリマーの沈澱開始前に、高温で分解する開始剤を添加した場合に起こる。沈澱重合中、モノマーは、モノマーおよび溶媒を含むが生成ポリマーを含まない反応媒体に溶解できる。生成ポリマーはそのような重合条件下で溶解できなくなり沈澱する。それによって、他の重合法例えば溶液重合より高分子量のコポリマーを得ることができる。比較的高い分子量を有するそのようなコポリマーは、レオロジー変性剤として、とりわけ増粘剤として非常に有利である。沈澱重合は好ましくは、使用する各モノマーが20°C、1barで少なくとも10重量溶解でき、目視により透明な溶液をもたらす溶媒中で実施する。沈澱重合は例えば、溶媒としての、酢酸エチルまたは酢酸ブチルのようなエステル中および/またはシクロヘキサンまたはn-ヘプタンのような炭化水素中で実施する。本発明の1つの態様では、酢酸エチルとシクロヘキサンとの混合物を溶媒として使用する。生成ポリマー粒子は、反応溶液から沈澱し、減圧濾過のような既知の方法で分離してよい。重合温度は、好ましくは約30~120°C、特に好ましくは40~100°Cの範囲である。ラジカル重合に適した開始剤は、この目的に一般的なペルオキソ化合物および/またはアゾ化合物、例えば、ペルオキソ二硫酸アルカリ金属塩またはペルオキソ二硫酸アンモニウム、過酸化ジアセチル、過酸化ジベンゾイル、過酸化スクシニル、過酸化ジ-tert-ブチル、tert-ブチルペルベンゾエート、tert-ブチルペルピバレート、tert-ブチルペルオキシ-2-エチルヘキサノエート、tert-ブチルペルマレエート、クメンヒドロペルオキシド、ジイソプロピルペルオキシジカルバメート、ビスo-トルオイルペルオキシド、過酸化ジデカノイル、過酸化ジオクタノイル、過酸化ジラウロイル、tert-ブチルペルイソブチレート、tert-ブチルペルアセテート、ジ-tert-アミルペルオキシド、tert-ブチルヒドロペルオキシド、2,2’-アゾビス2,4-ジメチルバレロニトリル、アゾビス2-アミジノプロパンジヒドロクロリド、2,2’-アゾビス2-メチルブチロニトリルWako登録商標V65、tert-ブチルペルオクトエートCAS番号:13467828、2,5-ジメチル-2,5-ビスt-ブチルペルオキシヘキサンTrigonox登録商標101である。最少の残留モノマー含量を有するポリマーを製造するために、第一重合主重合に続いて後重合工程を実施してよい。そのような後重合には、主重合と同じまたは異なった開始剤系を使用してよい。後重合工程の温度は、好ましくは主重合温度と同じであり、より好ましくは主重合温度より高い。主重合中の反応温度は、好ましくは最高100°Cであり、後重合中の反応温度は、好ましくは最高130°Cである。特定の態様では、少なくとも2相における本質的に独立した開始を可能にする少なくとも2種のラジカル開始剤を、本発明のポリマーの製造に使用する。それによって、特に低い残留モノマー含量を有するポリマーを得ることができる。US2008/0199416A1の[0494]~[0508]それを引用してここに組み込むは、そのような方法を詳細に記載している。重合後、沈澱したポリマーを反応混合物から分離する。このために、当業者に知られている方法を使用してよい。そのような方法は、濾過、遠心分離、溶媒蒸発またはこれらの方法の組み合わせである。重合で使用した溶媒と同じ溶媒を用いた通常の洗浄工程によって、ポリマーを更に精製してよい。得られた乾燥ポリマー粉末は、有利なことに、水への溶解または再分散によって水溶液または水性分散体に変換することができる。微粉コポリマーは、良好な溶解性、容易な輸送可能性という利点を有し、通常、低い微生物攻撃傾向を示す。モノマーまたはポリマーの酸基は、部分的にまたは完全に塩基で中和してよい。ポリマーの中和に使用してよい塩基は、アルカリ金属塩基、例えば、水酸化ナトリウム溶液、水酸化カリウム溶液、炭酸ナトリウム、炭酸水素ナトリウム、炭酸カリウムまたは炭酸水素カリウム、およびアルカリ土類金属塩基、例えば、水酸化カルシウム、酸化カルシウム、水酸化マグネシウムまたは炭酸マグネシウム、およびアミンである。適当なアミンは、例えば、C1~C6アルキルアミン、好ましくはn-プロピルアミンおよびn-ブチルアミン、ジアルキルアミン、好ましくはジエチルプロピルアミンおよびジプロピルメチルアミン、トリアルキルアミン、好ましくはトリエチルアミンおよびトリイソプロピルアミンである。好ましいものは、アミノアルコール、例えば、トリエタノールアミンのようなトリアルカノールアミン、メチルまたはエチルジエタノールアミンのようなアルキルジアルカノールアミン、ジメチルエタノールアミンのようなジアルキルアルカノールアミン、および2-アミノ-2-メチル-1-プロパノールである。ヘアトリートメント組成物における使用には特に、2-アミノ-2-メチル-1-プロパノール、2-アミノ-2-エチルプロパン-1,3-ジオール、ジエチルアミノプロピルアミンおよびトリイソプロパノールアミンが、酸基含有ポリマーの中和に特に有用であることが分かった。酸基の中和は、2種以上の塩基の混合物、例えば水酸化ナトリウム溶液およびトリイソプロパノールアミンの混合物を用いて実施してもよい。目的の用途に応じて、中和は部分的にまたは完全に実施してよい。本発明の1つの態様では、アクリル酸モノマーは、重合前に、少なくとも部分的に中和する。本発明の1つの態様では、アクリル酸モノマーは、重合前に、NH4HCO3を用いて少なくとも部分的に中和する。本発明の別の態様では、アクリル酸モノマーは、重合前に、トリエタノールアミンを用いて少なくとも部分的に中和する。本発明の1つの好ましい態様では、少なくとも1種の界面活性剤の存在下、沈澱重合を実施する。好ましくは、この界面活性剤は、10以下のHLB値を有する。HLB値WCGriffinJSocCosmeticChem1311を用いて、乳化剤を、親油基に対する親水基の比HLB=親水性親油性バランスに従って分類することができる。10以下のHLB値を有する適当な界面活性剤は、例えば、KarlHeinzSchraderGrundlagenundRezepturenderKosmetika第2版、VerlagHuethigHeidelberg第395~397頁に記載されており、これを引用してここに組み込む。乳化剤のHLB値の測定は、当業者に知られており、例えば、前記文献の第394頁に記載されている。10以下のHLB値を有する別の適当な界面活性剤は、例えばUS4375533、第7欄、第26~60行に記載されており、これを引用してここに組み込む。架橋ポリアクリル酸の沈澱重合における界面活性剤の使用は、US4420596およびUS4375533に既に記載されている。従って、本発明は、5nm余弦法則によって計算を超える長さを有する疎水性構成単位を有する直鎖ブロックコポリマーから選択される界面活性剤の少なくとも1種の存在下で沈澱重合を実施する、先に記載した方法も提供する。直鎖ブロックコポリマーは、下記式:[式中、Aは、25°Cで1重量以上の水中溶解性を有し、200~50000の分子量Mwを有し、Bと共有結合するよう選択される親水性構成単位であり、Bは、300~60000の分子量Mwを有し、25°Cで1重量未満の水中溶解性を有し、Aと共有結合できる疎水性構成単位であり、CおよびDは、AまたはBであってよく、同じ基または異なった基であってよい末端基であり、wは0または1であり、xは1以上の整数であり、yは0または1であり、zは0または1である]で示される。本発明は更に、下記式:[式中、R1およびR2は末端基であり、互いに同じまたは異なっていてよく、ZおよびQとは異なり、Zは、25°Cで1重量未満の水中溶解性を有する疎水性構成単位であり、Qは、25°Cで1重量超の水中溶解性を有する親水性構成単位であり、mおよびnは1以上の整数であり、分子量Mwが100~250000となるように選択される]で示されるランダム櫛形コポリマーから選択される界面活性剤の少なくとも1種の存在下で沈澱重合を実施する、先に記載した方法を提供する。本発明の1つの好ましい態様では、界面活性剤は、12-ヒドロキシステアリン酸ブロックコポリマー、より好ましくはポリエチレンオキシドとの12-ヒドロキシステアリン酸ブロックコポリマーから選択される。12-ヒドロキシステアリン酸ブロックコポリマーは、特に好ましくはABAブロックコポリマーである。1Hypermer登録商標B239:約3500のMwを有する、ポリヒドロキシ脂肪酸PFAとポリエチレンオキシドPEOとのブロックコポリマー;2Hypermer登録商標B246:約7500のMwを有する、ポリヒドロキシ脂肪酸PFAとポリエチレンオキシドPEOとのブロックコポリマー;3Hypermer登録商標B261:約9600のMwを有する、ポリヒドロキシ脂肪酸PFAとポリエチレンオキシドPEOとのブロックコポリマー;4Hypermer登録商標2234:非イオン性ポリマー界面活性化合物;5Hypermer登録商標LP6:約4300のMwを有するポリマー脂肪酸エステル;6Hypermer登録商標lL2296:非イオン性ポリマー界面活性化合物;7Hypermer登録商標A109:脂肪酸または長鎖アルキレン基とエチレンオキシドとのブロックコポリマー;8Hypermer登録商標A409:脂肪酸または長鎖アルキレン基とエチレンオキシドとのブロックコポリマー;9Pecosil登録商標PS100:親水性単位1molにつきエチレンオキシド5~12molを有するジメチコンコポリオールホスフェートポリマー;10Pecosil登録商標WDS100:親水性単位1molにつきプロピレンオキシド5~12molを有するジメチコンコポリオールホスフェートポリマー。有用な界面活性剤は、EP584771B1、第23頁、第2~37行に開示されており、これを引用してここに組み込む。本発明の別の態様では、界面活性剤は、ポリジメチルシロキサンと有機グリコールとのコポリマー、INCI名ジメチコンPEG-7ホスフェートを有する物質、ポリエチレングリコール含有ポリエステル、ポリオキシエチレン-グリセロール-脂肪酸エステル、ポリアミドワックス、中性ワックスおよびそれらの混合物からなる群から選択される。別の界面活性剤は、ポリジメチルシロキサンと有機グリコールとのコポリマー、例えば、INCI名PEG/PPG-25/25ジメチコンを有する物質例えばBelsil登録商標DMC6031、およびINCI名ジメチコンコポリオールアセテートを有する物質例えばBelsil登録商標DMC6032である。別の適当な市販ジメチコンPEG-7ホスフェートINCIは、例えばPecosil登録商標PS100である。別の適当な市販ジメチコンは、アミノアルキル置換ジメチコン、例えばメトキシPEG/PPG-7/3アミノプロピルジメチコンEvonik製Abil登録商標SoftAF100である。アミノアルキル置換界面活性剤は、非アミノ化界面活性剤を使用した場合と比べて、沈澱重合中に高い固形分をもたらす。本発明の1つの好ましい態様では、モノマーは、メトキシPEG/PPG-7/3アミノプロピルジメチコンの存在下で沈澱重合によって重合する。本発明の別の好ましい態様では、モノマーは、PEG/PPG-25/25ジメチコンの存在下で沈澱重合によって重合する。本発明の更に別の好ましい態様では、モノマーは、LeophenRWECO種々のエトキシル化長鎖脂肪アルコールの混合物、BASFの存在下で沈澱重合によって重合する。沈澱重合において界面活性剤として使用してよい市販ポリエチレングリコール含有ポリエステルは、Hypermer登録商標銘柄、特にグレードB239、B246、B261、2234、LP6、A109、A409のブロックコポリマーであるEP584771B1、第10頁、第25~42行に記載。界面活性剤として適している市販ポリオキシエチレン-グリセロール-脂肪酸エステルはまた、例えば、Dehymuls登録商標PGPHCognisのようなポリグリセリル-2ジポリヒドロキシステアレートINCIである。別の適当な界面活性剤は、INCI名PEG-7水素化ひまし油を有する化合物、例えばArlacel登録商標989、Cremophor登録商標WO7BASFまたはDehymuls登録商標HRE7Cognis、PEG-2水素化ひまし油、例えばArlacel登録商標582、ソルビタンモノオレエート/プロピルグリセリル4/3-リシノレエート、例えばArlacel登録商標1689Croda、ソルビタンステアレートおよびスクロースココエート、例えばArlartone登録商標2121Croda、ソルベス-20ミツロウ、例えばAtlas登録商標G1726Crodaである。別の適当な界面活性剤は、ポリアミドワックス、例えばKahlWax6635KahlCoである。他の適当な市販天然ワックスは、例えば、脂肪酸エステル、脂肪酸および脂肪アルコールの混合物、例えば、ミツロウ、ベリーワックス、ライスワックスKahlCoである。適当なミツロウは、特に、CAS番号8006404白色または8012893を有するミツロウである。適当なミツロウは、INCIEU名CeraAlba、合成ミツロウ、PEG-7ジメチコンミツロウを有する。特に適したミツロウは、INCIEU名CeraAlbaを有するミツロウである。適当なベリーワックスは、例えばINCI名RhusVernicifluaPeelWaxを有するベリーワックスBerryWax6290KahlCoまたはBotaniwax登録商標OTBotanigenicsIncである。適当なライスワックスは、特に、CAS番号8016602を有するライスワックスまたはINCI名OryzaSativaライスブランワックスを有するライスワックスである。そのようなライスワックスは、Cerewax登録商標ChemyunionQuimicaLTDA、ESP登録商標RiceBranWaxEarthSuppliedProductsLLC、Florabeads登録商標RBWFloratechAmericas、Naturebead登録商標R20MicroPowdersInc、パーソナルケア部門、OryzaSoft登録商標COSCosmetochemInternationalLtd、ORYZA登録商標WaxIchimaruPharcosCompanyLtd、RicebranWaxSP8000StrahlPitschInc、RiceWaxNo1TriKIndustries、RiceWax2811Kahlとして市販されている。沈澱重合中に存在する界面活性剤の量は、成分a~gの総量100重量に基づいて、0.001~50重量、好ましくは0.01~20重量、特に好ましくは0.1~10重量の範囲である。本発明の方法によって得ることができるポリマーは、その増粘効果の故に、化粧用組成物において、単独のゲル形成剤として使用することができる。更に、本発明のポリマーは、通常のゲル形成剤と組み合わせた使用にも適している。本発明のポリマーは、紙用コーティングスリップ、顔料印刷ペースト、水性着色剤、皮革処理組成物、化粧用組成物、医薬品および農薬のために、日用品、パーソナルケア、建築産業、布地の分野における水性組成物において、特に増粘剤として、使用してよい。また、本発明のポリマーは、扱いやすく、インライン静的ミキサーを用いた連続製造法の使用を可能にし、膜ポンプを用いて加工することができ、タービンミキサーおよび高速プロペラを用いて希釈する場合に透明な生成物の調製を可能にし、電解質と一緒に使用することができ、疎水性低溶解性成分の安定化をサポートし、非イオン性、アニオン性、双性イオン性および一部のカチオン性の界面活性剤と適合であり、懸濁液を安定化することができ、穏やかであり、滑らかであり、ベタツキがなく、非粘着性であり、pH5.5~12の組成物中で安定であり、粘性を高め、過酸化水素を安定化し、防腐剤系の柔軟な選択を可能にする。本発明の別の態様は、本発明のポリマーを含んでなる化粧用組成物である。本発明のポリマーを含んでなる化粧用組成物の非限定例は、フケ防止シャンプー、バスフォーム、カールアクティベーター、脱毛剤、乳化剤不含有組成物、洗顔フォーム、ヘアスタイリングジェル、液体石鹸、ローション、保湿クリーム、シャンプー、シャワージェル、スキンマスク、水なしハンドクリーナーおよびウェーブセットである。以下の非限定実施例を参照して、本発明をより詳細に説明する。略称:VP:N-ビニルピロリドンMAA:メタクリル酸AA:アクリル酸MMA:メチルメタクリレートVI:N-ビニルイミダゾールEAc:酢酸エチルPETAE:ペンタエリスリトールトリアリルエーテルC16~18アルキル-PEG-MA:エチレンオキシド25molでアルコキシル化したC16~18脂肪アルコールのメタクリル酸エステルPlex登録商標6877O:MMA中C16~18アルキル-PEG1100-メタクリレート[75:25w:w]Lutencryl登録商標250:MMA中C16~18アルキル-PEG1100-メタクリレート[50:50w:w]LUMA:C16~18アルキル-PEG1100-メタクリレートPlex登録商標6844O:MMA中25重量のN-2-メタクリロイルオキシエチルエチレンウレアIポリマーの調製好ましくは、本発明のポリマーは、沈澱重合によって調製する。実施例30:AA/VP/VI/Lutencryl250/Plex6877O/PETAE//Belsil登録商標603177/12/1/8/2/1.5w/wのコポリマー初期導入物:345g酢酸エチルEac305gシクロヘキサン8.4gBelsil登録商標DMC60310.4gtert-ブチルペルオクトエート供給物1:170g酢酸エチル150gシクロヘキサン431.2gアクリル酸67.2gN-ビニルピロリドン5.6gN-ビニルイミダゾール44.8gLutencryl登録商標25011.2gPlex登録商標6877O2.8gPETAE11.2gNH4HCO3供給物2:67g酢酸エチル60gシクロヘキサン1gtert-ブチルペルオクトエート0.12gWako登録商標V50供給物3:320g酢酸エチル280gシクロヘキサン撹拌反応容器を初期導入物で満たし、窒素雰囲気下で保ち、初期導入物を70°Cに加熱した。供給物1を3時間連続的に添加し、供給物2を5時間連続的に添加した。供給物1の添加完了後、供給物3を1.5時間連続的に添加した。供給物2の添加完了後、反応混合物を75°Cに加熱し、75°Cで3時間保ち、その後、100°Cに加熱して100°Cで更に4時間保った。次いで、反応混合物を冷却し、濾過し、酢酸エチル/シクロヘキサンを用いて洗浄し、80°C/真空で24時間乾燥した。下記表に記載した全モノマー量は、重量単位で示す。IIポリマーの適用以下において、No.1~35から選択したポリマーとは、ポリマーNo.1、2、3、4、5、6、7、8、9、10、11、12、13、14、15、16、17、18、19、20、21、22、23、24、25、26、27、28、29、30、31、32、33、34、35のいずれかを意味する。非イオン性ヘアセット剤を含有するヘアジェルCTFA重量相1:No.1~35から選択したポリマー2.0Luviskol登録商標K90ポリビニルピロリドン1.5蒸留水46.5更なる添加剤:防腐剤、例えばEuxyl登録商標K100、香料などトリエタノールアミン50濃度溶液を用いて6.7~7.2のpHに調整。相2:蒸留水100まで調製方法:相1を秤量し、20~50°Cの範囲の温度で撹拌しながら均質化した。約3時間後、乳状分散体が生じた。トリエタノールアミンを撹拌しながら添加した。約2時間後、実質的に均質な高粘性ゲルが生じた。次いで、相2を相1にゆっくり撹拌しながら添加した。ゲルを室温で更に1時間撹拌した。これにより、安定で透明なゲルを得た。ポリビニルピロリドン/酢酸ビニルを含有するヘアジェルCTFA重量相1:No.1~35から選択したポリマー2.0Luviskol登録商標VA64ポリビニルピロリドン1.5/酢酸ビニル蒸留水46.5更なる添加剤:防腐剤、例えばEuxyl登録商標K100、香料などトリエタノールアミン50濃度溶液を用いて6.7~7.2のpHに調整。相2:蒸留水100まで調製方法:相1を秤量し、20~50°Cの範囲の温度で撹拌しながら均質化した。約3時間後、乳状分散体が生じた。トリエタノールアミンを撹拌しながら添加した。約2時間後、実質的に均質な高粘性ゲルが生じた。次いで、相2を相1にゆっくり撹拌しながら添加した。ゲルを室温で更に1時間撹拌した。これにより、安定で透明なゲルを得た。カチオン性ヘアポリマーを含有するヘアジェルCTFA重量相1:No.1~35から選択したポリマー2.2Luviskol登録商標K90ポリビニルピロリドン0.8Luviquat登録商標SupremeBASFAGポリクオタニウム-680.5蒸留水46.5更なる添加剤:防腐剤、例えばEuxyl登録商標K100、香料などトリエタノールアミン50濃度溶液を用いて6.7~7.2のpHに調整。相2:蒸留水100まで調製方法:相1を秤量し、20~50°Cの範囲の温度で撹拌しながら均質化した。約3時間後、乳状分散体が生じた。トリエタノールアミンを撹拌しながら添加した。約2時間後、実質的に均質な高粘性ゲルが生じた。次いで、相2を相1にゆっくり撹拌しながら添加した。ゲルを室温で更に1時間撹拌した。これにより、安定で実質的に透明なゲルを得た。自在にヘアセットできるジェルCTFA重量相1:No.1~35から選択したポリマー2.0Luviskol登録商標K90ポリビニルピロリドン1.0Dパンテノール、USPパンテノール0.2グリセロール0.1蒸留水46.7更なる添加剤:防腐剤、例えばEuxyl登録商標K100、香料などトリエタノールアミン50濃度溶液を用いて6.7~7.2のpHに調整。相2:蒸留水100まで調製方法:相1を秤量し、20~50°Cの範囲の温度で撹拌しながら均質化した。約3時間後、乳状分散体が生じた。トリエタノールアミンを撹拌しながら添加した。約2時間後、実質的に均質な高粘性ゲルが生じた。次いで、相2を相1にゆっくり撹拌しながら添加した。ゲルを室温で更に1時間撹拌した。これにより、安定で実質的に透明なゲルを得た。セットフォームCTFA重量相1:No.1~35から選択したポリマー0.5水28.0トリエタノールアミン50濃度溶液を用いて6.8のpHに調整。相2:Luviset登録商標Clear1.2水60.0Cremophor登録商標A25セテアレス-25/BASF0.2Comperlan登録商標KDCoamideDEA/Henkel0.1更なる添加剤:香料、防腐剤などジメチルエーテル10.0調製方法:相1:ポリマーを水中に撹拌しながら投入した。撹拌しながら、ポリマーをトリエタノールアミンで中和し、溶解した。相2を相1にゆっくり撹拌しながら添加した。ボトルに詰め、推進剤ガスを添加した。セットフォームCTFA重量相1:No.1~35から選択したポリマー0.8水37.7トリエタノールアミン50濃度溶液を用いて6.8のpHに調整。相2:Luviskol登録商標VA641.2Cremophor登録商標A25セテアレス-25/BASF0.2Comperlan登録商標KDCoamideDEA/Henkel0.1水50.0更なる添加剤:香料、防腐剤などジメチルエーテル10.0調製方法:相1:ポリマーを水中に撹拌しながら投入した。撹拌しながら、ポリマーをトリエタノールアミンで中和し、溶解した。相2を相1にゆっくり撹拌しながら添加した。ボトルに詰め、推進剤ガスを添加した。シャンプー塩の添加を伴わないCTFA重量相1:No.1~35から選択したポリマー1.0水48.0トリエタノールアミン50濃度溶液を用いて6.8のpHに調整。相2:Texapon登録商標NSO28濃度ラウレス硫酸ナトリウム50.0/HenkelComperlan登録商標KDCoamideDEA/Henkel1.0更なる添加剤:香料、防腐剤など調製方法:相1および相2を別々に秤量して撹拌しながら溶解し、混合した。相2を相1にゆっくり撹拌しながら添加した。シャンプーCTFA重量相1:No.1~35から選択したポリマー1.0ポリビニルピロリドンK300.5水47.5相2:Texapon登録商標NSO28濃度ラウレス硫酸ナトリウム50.0/HenkelComperlan登録商標KDCoamideDEA1.0更なる添加剤:適量、香油、防腐剤調製方法:相1および相2を別々に秤量して撹拌しながら溶解し、混合した。相2を相1にゆっくり撹拌しながら添加した。"